(57)【要約】【課題】高温環境下で負荷に繋がれたままの状態で長期間放置されることが繰り返し行われても容量回復率の低下を抑えることができるアルカリ二次電池用の正極及びこの正極を備えたアルカリ二次電池を提供する。【解決手段】電池２は、外装缶１０と、外装缶１０内にアルカリ電解液とともに収容された電極群２２とを備え、電極群２２に含まれる正極２４は、正極基材と、正極基材に担持されている正極合剤と、を備え、正極合剤は、水酸化ニッケルと、正極添加剤と、を含み、正極添加剤は、結晶構造がアナターゼ型である酸化チタンの粒子を含み、この酸化チタンの粒子は、一次粒子の平均粒径が５ｎｍ以上、１０ｎｍ以下であり、ＢＥＴ比表面積が２３０ｍ２／ｇ以上、３６０ｍ２／ｇ以下であり、０．１質量％以上のニオブを含んでおり、酸化チタンの添加率は、水酸化ニッケルに対して、０．１質量％以上、１．０質量％以下である。【選択図】図１
2020047547.tif 000002
【特許請求の範囲】
【請求項１】
正極基材と、前記正極基材に担持されている正極合剤と、を備え、
前記正極合剤は、正極活物質である水酸化ニッケルと、正極添加剤と、を含み、
前記正極添加剤は、
結晶構造がアナターゼ型である酸化チタンの粒子を含み、
前記酸化チタンの粒子は、一次粒子の平均粒径が５ｎｍ以上、１０ｎｍ以下であり、ＢＥＴ比表面積が２３０ｍ２／ｇ以上、３６０ｍ２／ｇ以下であり、０．１質量％以上のニオブを含んでおり、
前記酸化チタンの添加率は、前記水酸化ニッケルに対して、０．１質量％以上、１．０質量％以下である、アルカリ二次電池用の正極。
【請求項２】
前記酸化チタンの純度は、９０質量％以上、９５質量％以下である、請求項１に記載のアルカリ二次電池用の正極。
【請求項３】
外装缶と、前記外装缶内にアルカリ電解液とともに収容された電極群とを備え、
前記電極群は、セパレータを介して重ね合わされた正極及び負極を含み、
前記正極は、請求項１又は２に記載のアルカリ二次電池用の正極である、アルカリ二次電池。
【発明の詳細な説明】
【技術分野】
【０００１】
本発明は、アルカリ二次電池用の正極及びこの正極を備えたアルカリ二次電池に関する。
【背景技術】
【０００２】
アルカリ二次電池に用いられる正極には、正極活物質として、水酸化ニッケルが用いられている。この水酸化ニッケルは導電性が低いので、水酸化ニッケルのみでは正極活物質の利用率を高めることが難しい。そこで、一般的には、導電性を付与するために、水酸化ニッケル粒子の表面にコバルト化合物を析出させた後、酸化させて導電層を形成させる。各水酸化ニッケル粒子の表面の導電層は互いに接触することにより導電性ネットワークを形成する。これにより、正極における導電性は高められ、正極活物質の利用率は高められる。
【０００３】
ところで、アルカリ二次電池においては、複数のアルカリ二次電池を組み合わせた電池パックとして使用される用途が多くなってきている。例えば、電気自動車の駆動用電源、再生可能エネルギーの蓄電システム、停電対策のバックアップ電源などが挙げられる。このような電池パックの場合、充放電にともなって、電池反応による反応熱やジュール熱が発生し、温度が上昇し易く、高温にさらされることが多い。また、近年は、更なる用途の拡大に伴い、アルカリ二次電池がより厳しい環境、例えば、高温環境で使用されることが多くなっている。特に、高温環境下で負荷に繋がれたまま放置され過放電されることがある。
【０００４】
このようにアルカリ二次電池が過放電されると、上記したコバルト化合物が還元されて導電性ネットワークが破壊され、正極活物質の利用率が低下する。特に高温環境下では、導電性ネットワークの破壊は、より進み易い。正極活物質の利用率が低下すると、充電受入性が低下し、アルカリ二次電池の容量低下が起こる。この場合、再度充電しても、初期の容量を確保できなくなる。つまり、容量回復率が低下する。
【０００５】
このような不具合を避けるためには、コバルト化合物の還元を抑制することが効果的であると考えられている。そこで、コバルト化合物の還元を抑制する方法について、様々な研究がなされている。そのようなコバルト化合物の還元を抑制する方法の一例としては、Ｔｉ、Ｎｂ、Ｗ、Ｙ、Ｙｂ等の化合物を正極合剤に添加することが知られている（例えば、特許文献１参照）。つまり、Ｔｉ、Ｎｂ、Ｗ、Ｙ、Ｙｂ等の化合物を添加剤として、正極合剤に添加することにより、アルカリ二次電池の容量低下の抑制が図られている。
【０００６】
上記したような添加剤を用いた場合、導電性ネットワークの破壊を少なく抑えることができるので、再度充電しても初期の容量に近い容量を確保でき、容量回復率の低下を抑えることができる。
【先行技術文献】
【特許文献】
【０００７】
【特許文献１】特開２００４−０３１２９２号公報
【発明の概要】
【発明が解決しようとする課題】
【０００８】
ところで、上記した電池パックが組み込まれた機器によっては、より過酷な使われ方をするケースがある。例えば、アルカリ二次電池が、高温環境下で負荷に繋がれたままの状態で長期間放置され、しかもそのような長期間の放置が何度も繰り返し行われるケースである。
【０００９】
上記したような添加剤を用いた場合、アルカリ二次電池が、高温環境下で、負荷に繋がれたまま長期間放置されることの頻度が１回程度と少なければ、容量回復率の低下を抑えることは十分可能である。しかしながら、上記したような長期間の放置が何度も繰り返し行われると、容量回復率の低下を抑えることができないのが現状である。
【００１０】
このため、上記したような過酷な使われ方をしても容量回復率の低下を抑えることができるアルカリ二次電池の開発が望まれている。
【００１１】
本発明は、上記の事情に基づいてなされたものであり、その目的とするところは、高温環境下で負荷に繋がれたままの状態で長期間放置されることが繰り返し行われても容量回復率の低下を抑えることができるアルカリ二次電池用の正極及びこの正極を備えたアルカリ二次電池を提供することにある。
【課題を解決するための手段】
【００１２】
本発明によれば、正極基材と、前記正極基材に担持されている正極合剤と、を備え、前記正極合剤は、正極活物質である水酸化ニッケルと、正極添加剤と、を含み、前記正極添加剤は、結晶構造がアナターゼ型である酸化チタンの粒子を含み、前記酸化チタンの粒子は、一次粒子の平均粒径が５ｎｍ以上、１０ｎｍ以下であり、ＢＥＴ比表面積が２３０ｍ２／ｇ以上、３６０ｍ２／ｇ以下であり、０．１質量％以上のニオブを含んでおり、前記酸化チタンの添加率は、前記水酸化ニッケルに対して、０．１質量％以上、１．０質量％以下である、アルカリ二次電池用の正極が提供される。
【００１３】
また、前記酸化チタンの純度は、９０質量％以上、９５質量％以下である構成とすることが好ましい。
【００１４】
更に、本発明によれば、外装缶と、前記外装缶内にアルカリ電解液とともに収容された電極群とを備え、前記電極群は、セパレータを介して重ね合わされた正極及び負極を含み、前記正極は、上記した何れかのアルカリ二次電池用の正極である、アルカリ二次電池が提供される。
【発明の効果】
【００１５】
本発明のアルカリ二次電池用の正極は、正極基材と、前記正極基材に担持されている正極合剤と、を備え、前記正極合剤は、正極活物質である水酸化ニッケルと、正極添加剤と、を含み、前記正極添加剤は、結晶構造がアナターゼ型である酸化チタンの粒子を含み、前記酸化チタンの粒子は、一次粒子の平均粒径が５ｎｍ以上、１０ｎｍ以下であり、ＢＥＴ比表面積が２３０ｍ２／ｇ以上、３６０ｍ２／ｇ以下であり、０．１質量％以上のニオブを含んでおり、前記酸化チタンの添加率は、前記水酸化ニッケルに対して、０．１質量％以上、１．０質量％以下である。上記した条件の正極添加剤を用いた正極を含むアルカリ二次電池は、高温環境下で負荷に繋がれたままの状態で長期間放置されることが繰り返し行われても容量回復率の低下を抑えることができる。
【図面の簡単な説明】
【００１６】
【図１】本発明の一実施形態に係るニッケル水素二次電池を部分的に破断して示した斜視図である。
【発明を実施するための形態】
【００１７】
以下、本発明が適用されるアルカリ二次電池について図面を参照して説明する。本発明が適用されるアルカリ二次電池としては特に限定されないが、例えば、図１に示すようなＡＡサイズの円筒型のニッケル水素二次電池（以下、電池という）２に本発明を適用した場合を例に説明する。
【００１８】
図１に示すように、電池２は、上端が開口した有底円筒形状をなす外装缶１０を備えている。外装缶１０は導電性を有し、その底壁３５は負極端子として機能する。外装缶１０の開口には、封口体１１が固定されている。この封口体１１は、蓋板１４及び正極端子２０を含み、外装缶１０を封口するとともに正極端子２０を提供する。蓋板１４は、導電性を有する円板形状の部材である。外装缶１０の開口内には、蓋板１４及びこの蓋板１４を囲むリング形状の絶縁パッキン１２が配置され、絶縁パッキン１２は外装缶１０の開口縁３７をかしめ加工することにより外装缶１０の開口縁３７に固定されている。即ち、蓋板１４及び絶縁パッキン１２は互いに協働して外装缶１０の開口を気密に閉塞している。
【００１９】
ここで、蓋板１４は、その中央に中央貫通孔１６を有している。そして、蓋板１４の外面上には、中央貫通孔１６を塞ぐゴム製の弁体１８が配置されている。更に、蓋板１４の外面上には、弁体１８を覆うようにしてフランジ付き円筒形状をなす金属製の正極端子２０が電気的に接続されている。この正極端子２０は弁体１８を蓋板１４に向けて押圧している。なお、正極端子２０には、図示しないガス抜き孔が開口されている。
【００２０】
通常時、中央貫通孔１６は弁体１８によって気密に閉じられている。一方、外装缶１０内にガスが発生し、その内圧が高まれば、弁体１８は内圧によって圧縮され、中央貫通孔１６を開き、その結果、外装缶１０内から中央貫通孔１６及び正極端子２０のガス抜き孔（図示せず）を介して外部にガスが放出される。つまり、中央貫通孔１６、弁体１８及び正極端子２０は電池のための安全弁を形成している。
【００２１】
外装缶１０には、電極群２２が収容されている。この電極群２２は、それぞれ帯状の正極２４、負極２６及びセパレータ２８を含んでおり、これらは正極２４と負極２６との間にセパレータ２８が挟み込まれた状態で渦巻状に巻回されている。即ち、セパレータ２８を介して正極２４及び負極２６が互いに重ね合わされている。電極群２２の最外周は負極２６の一部（最外周部）により形成され、外装缶１０の内周壁面と接触している。即ち、負極２６と外装缶１０とは互いに電気的に接続されている。
【００２２】
外装缶１０内には、電極群２２の一端と蓋板１４との間に正極リード３０が配置されている。詳しくは、正極リード３０は、その一端が正極２４に接続され、その他端が蓋板１４に接続されている。従って、正極端子２０と正極２４とは、正極リード３０及び蓋板１４を介して互いに電気的に接続されている。なお、蓋板１４と電極群２２との間には円形の上部絶縁部材３２が配置され、正極リード３０は上部絶縁部材３２に設けられたスリット３９を通して延びている。また、電極群２２と外装缶１０の底部との間にも円形の下部絶縁部材３４が配置されている。
【００２３】
更に、外装缶１０内には、所定量のアルカリ電解液（図示せず）が注入されている。このアルカリ電解液は、電極群２２に含浸され、正極２４と負極２６との間での充放電反応を進行させる。このアルカリ電解液としては、ＫＯＨ、ＮａＯＨ、ＬｉＯＨ等を溶質として含むアルカリ電解液を用いることが好ましい。
【００２４】
セパレータ２８の材料としては、例えば、ポリアミド繊維製不織布に親水性官能基を付与したもの、ポリエチレンやポリプロピレンなどのポリオレフィン繊維製不織布に親水性官能基を付与したもの等を用いることができる。
【００２５】
正極２４は、正極基材、及び、この正極基材に担持された正極合剤を有している。
正極基材は、三次元網目構造を有する導電性の材料により形成される。正極基材としては、具体的には、ニッケルめっきが施された網状、スポンジ状若しくは繊維状の金属体、あるいは、発泡ニッケルを用いることができる。
【００２６】
正極合剤は、正極活物質粒子、正極添加剤及び結着剤を含む。この結着剤は、正極活物質粒子及び正極添加剤を正極基材に結着させる働きをする。ここで、結着剤としては、例えば、カルボキシメチルセルロース、メチルセルロース、ＰＴＦＥ（ポリテトラフルオロエチレン）ディスパージョン、ＨＰＣ（ヒドロキシプロピルセルロース）ディスパージョンなどを用いることができる。
【００２７】
正極活物質粒子は、水酸化ニッケル粒子又は高次の水酸化ニッケル粒子が用いられる。これら水酸化ニッケル粒子には、必要に応じて、亜鉛やコバルトを固溶させることが好ましい。
【００２８】
これら水酸化ニッケル粒子の表面には、コバルト化合物を含む導電層が形成されている態様とする。上記したコバルト化合物としては、水酸化コバルト（Ｃｏ（ＯＨ）２）、酸化コバルト（ＣｏＯ）等を用いることが好ましい。また、当該導電層のコバルト化合物は、還元され難くするために、予め高次化させることが好ましい。
【００２９】
正極添加剤は、上記した導電層のコバルト化合物が還元されることを抑制し、導電性ネットワークが破壊されることを抑える働きをするものである。本発明における正極添加剤には、酸化チタンが含まれている。
【００３０】
酸化チタンの結晶構造には、ルチル型、アナターゼ型及びブルカイト型がある。この中で、ルチル型及びアナターゼ型の酸化チタンが一般的である。本発明においては、これら２つの結晶構造のうち、アナターゼ型の酸化チタンを使用する。ルチル型の酸化チタンを添加した電池と、アナターゼ型の酸化チタンを添加した電池とでは、基本的には類似した特性を示す。電池を負荷に繋いだまま放置した場合の容量回復率に関しても、１回目の放置では、ルチル型の酸化チタン及びアナターゼ型の酸化チタンで、同等の容量回復率を示す。
【００３１】
しかしながら、電池を負荷に繋いだままの放置や逆充電を繰り返し行うような、コバルト化合物の還元が避けられない使用態様の場合、ルチル型の酸化チタンを用いた場合に比べ、アナターゼ型の酸化チタンを用いた方が、容量回復率が高くなる。アナターゼ型の酸化チタンは、正極活物質粒子の表面のコバルト化合物層の還元を抑制するとともに、還元されたコバルト化合物に対しては、酸化状態に戻し易くする、つまり、可逆性を高くする働きがあると考えられる。また、アナターゼ型の酸化チタンは、ルチル型の酸化チタンに比べ比表面積を大きくすることが容易であり、電池内の特性改善に貢献する。このように、アナターゼ型の酸化チタンを用いると、電池を負荷に繋いだまま高温環境下で放置することを繰り返しても、容量回復率の低下は少なく、電池の耐久性が向上する効果が得られる。
【００３２】
アナターゼ型の酸化チタンについては、一次粒子の平均粒径が５ｎｍ以上、１０ｎｍ以下、ＢＥＴ比表面積が２３０ｍ２／ｇ以上の極微粒子とすると、上記した効果がより顕著に得られる。なお、アナターゼ型の酸化チタンのＢＥＴ比表面積に関しては、上限値を３６０ｍ２／ｇ以下とする。これは、現在の工業的製法で、ＢＥＴ比表面積が３６０ｍ２／ｇを超えるアナターゼ型の酸化チタンを作製することが難しいからである。
【００３３】
ここで、本発明においては、平均粒径といった場合、対象となる粒子の集合体である粉末について、レーザー回折・散乱式粒径分布測定装置を用いて体積基準で粒径分布を測定して得られた体積平均粒径を指すものとする。また、ＢＥＴ比表面積とは、比表面積測定装置を用いて窒素ガス吸着ＢＥＴ法により測定した比表面積を表す。
【００３４】
また、酸化チタンについては、純度が９０質量％以上、９５質量％以下のものを使用することが好ましい。酸化チタンの純度は、９０質量％以上であれば、上記したような放置を繰り返した場合の容量回復率が著しく低下することはなく、十分使用可能である。一方、純度があまり高くなり過ぎても、上記したような放置を繰り返した場合の容量回復率の低下を抑制する効果は低くなってくる。よって、酸化チタンの純度は、９５質量％以下とすることが好ましい。
【００３５】
ここで、酸化チタンの純度は、脱水乾燥後の酸化チタンの含有量で表す。本発明において、上記した脱水乾燥後の酸化チタンの含有量は、使用する酸化チタンの試料を１０５℃に加熱し、２４時間保持して乾燥させたものについて、日本工業規格（ＪＩＳ）のＫ５１１６の７．２に準じて測定したものとする。具体的には、一般に流通している酸化チタン材料は、主に酸化チタンと、酸化チタンの水和物または水酸化チタンとを含んでいる。この酸化チタン材料の中に含まれる酸化チタンの量を、酸化チタン等量から求め、質量分率で表示したものを酸化チタンの含有量、すなわち、純度とする。
【００３６】
なお、酸化チタンの二次粒子は、一般的に一次粒子のサイズによらず、３．０μｍ以下となっている。
【００３７】
また、本発明における酸化チタンには、ニオブが０．１質量％以上含まれている。このニオブは、酸化ニオブとして酸化チタンに固溶されている。
【００３８】
酸化チタン中に固溶されているニオブの含有量は、０．１質量％以上、１．０質量％以下とすることが好ましい。ニオブの含有量が０．１質量％未満では、容量回復率の低下の抑制効果が少なく、ニオブの含有量が１．０質量％を超えると容量回復率の低下の抑制効果は飽和するからである。
【００３９】
また、上記したような正極添加剤としての酸化チタンは、正極活物質である水酸化ニッケルに対して、０．１質量％以上、１．０質量％以下添加すると電池を負荷に繋いだまま高温環境下で放置することを繰り返しても、容量回復率の低下は少なく、電池の耐久性が向上する効果をより高めることができる。
【００４０】
正極添加剤には、他の成分として、酸化イットリウムなどの希土類を別途追加することが望ましい。例えば、酸化イットリウムは、上記した酸化チタンの効果をより安定化させることができるからである。
【００４１】
酸化イットリウムとしては、平均粒径が１μｍ以上、５μｍ以下の粒子であり、その粒子の９０％粒子径が２０μｍ以下である酸化イットリウム粉末を準備し、この酸化イットリウム粉末を上記した酸化チタン粉末に混合し、正極添加剤を得る。
【００４２】
ここで、酸化イットリウムは、正極活物質である水酸化ニッケルに対して、０．１質量％以上、１．０質量％以下添加すると上記した酸化チタンの効果をより安定化させることができる。
【００４３】
正極２４は、例えば、以下のようにして製造することができる。
まず、正極活物質粒子の集合体である正極活物質粉末に、正極添加剤、水及び結着剤を添加して混練し、正極合剤スラリを調製する。得られた正極合剤スラリは、例えば、発泡ニッケルに充填され、乾燥させられる。乾燥後、水酸化ニッケル粒子等が充填された発泡ニッケルは、ロール圧延されてから裁断される。これにより、正極合剤を担持した正極２４が得られる。
【００４４】
次に、負極２６について説明する。
負極２６は、帯状をなす導電性の負極芯材を有し、この負極芯材に負極合剤が保持されている。
【００４５】
負極芯材は、貫通孔が分布されたシート状の金属材であり、例えば、パンチングメタルシートを用いることができる。負極合剤は、負極芯材の貫通孔内に充填されるばかりでなく、負極芯材の両面上にも層状にして保持されている。
【００４６】
負極合剤は、負極活物質としての水素を吸蔵及び放出可能な水素吸蔵合金粒子、導電材及び結着剤を含む。この結着剤は、水素吸蔵合金粒子、負極添加剤及び導電材を互いに結着させると同時に負極合剤を負極芯材に結着させる働きをする。ここで、結着剤としては親水性若しくは疎水性のポリマーを用いることができ、導電材としては、カーボンブラックや黒鉛を用いることができる。また、必要に応じて負極添加剤を添加しても構わない。
【００４７】
水素吸蔵合金粒子における水素吸蔵合金としては、一般的なニッケル水素二次電池に用いられるものが好適に用いられる。
【００４８】
また、負極２６は、例えば、以下のようにして製造することができる。
まず、水素吸蔵合金粒子の集合体である水素吸蔵合金粉末、導電材、結着剤及び水を混練して負極合剤ペーストを調製する。得られた負極合剤ペーストを負極芯材に塗着し、乾燥させる。乾燥後、水素吸蔵合金粒子等が付着した負極芯材にロール圧延及び裁断を施す。これにより負極２６が製造される。
【００４９】
以上のようにして製造された正極２４及び負極２６は、セパレータ２８を介在させた状態で、渦巻き状に巻回され、これにより電極群２２が形成される。
【００５０】
このようにして得られた電極群２２は、外装缶１０内に収容される。引き続き、当該外装缶１０内にはアルカリ電解液が所定量注入される。その後、電極群２２及びアルカリ電解液を収容した外装缶１０は、正極端子２０を備えた蓋板１４により封口され、本発明に係る電池２が得られる。得られた電池２は、初期活性化処理が施され、使用可能状態とされる。
【００５１】
本発明に係るアルカリ二次電池用の正極は、正極添加剤としてアナターゼ型の酸化チタンの粒子含んでいる。この酸化チタンの粒子は、一次粒子の平均粒径が５ｎｍ以上、１０ｎｍ以下、ＢＥＴ比表面積が２３０ｍ２／ｇ以上、３６０ｍ２／ｇ以下の粒子であり、０．１質量％以上のニオブを含んでいる。そして、この酸化チタンの添加率は、正極活物質である水酸化ニッケルに対して、０．１質量％以上、１．０質量％以下である。このような正極添加剤は、正極活物質粒子の表面のコバルト化合物層の還元を抑制するとともに、還元されたコバルト化合物に対しては、酸化状態に戻し易くする働きをするので、斯かる正極添加剤を含む正極を備えたアルカリ二次電池は、負荷に繋がれたまま高温環境下で放置されることを繰り返えされても、容量回復率の低下は少なく抑えられる。つまり、本発明によれば、負荷に繋いだまま高温環境下で放置することを繰り返す使用にも耐えうる優れたアルカリ二次電池が提供される。
【００５２】
［実施例］
１．電池の製造
【００５３】
（実施例１）
（１）正極の製造
ニッケルに対して亜鉛４質量％、コバルト１質量％となるように、硫酸ニッケル、硫酸亜鉛及び硫酸コバルトを計量し、これらを、アンモニウムイオンを含む１Ｎの水酸化ナトリウム水溶液に加え、混合水溶液を調製した。得られた混合水溶液を攪拌しながら、この混合水溶液に１０Ｎの水酸化ナトリウム水溶液を徐々に添加して反応させ、ここでの反応中、ｐＨを１３〜１４に安定させて、水酸化ニッケルを主体とし、亜鉛及びコバルトを固溶したベース粒子を生成させた。
【００５４】
得られたベース粒子を１０倍の量の純水で３回洗浄した後、脱水、乾燥した。なお、得られたベース粒子は、平均粒径が１０μｍの球状をなしている。
【００５５】
次に、得られたベース粒子をアンモニア水溶液中に投入し、その反応中のｐＨを９〜１０に維持しながら硫酸コバルト水溶液を加えた。これにより、ベース粒子を核として、この核の表面に水酸化コバルトが析出し、厚さ約０．１μｍの水酸化コバルトの層を備えた中間体粒子を得た。ついで、この中間体粒子を８０℃の環境下にて酸素を含む高温空気中に水酸化ナトリウムが存在する状態の下で対流させ、４５分間の加熱処理を施した。これにより、前記中間体粒子の表面の水酸化コバルトが導電性の高いオキシ水酸化コバルトとなるとともに、オキシ水酸化コバルトの層中にナトリウムが取り込まれ、ナトリウムを含有したオキシ水酸化コバルトを含む導電層が形成される。その後、斯かるオキシ水酸化コバルトの導電層を備えた粒子を濾取し、水洗いしたのち、６０℃で乾燥させた。このようにして、ベース粒子の表面にオキシ水酸化コバルトで形成された導電層を有した正極活物質粒子の集合体である正極活物質の粉末を得た。
【００５６】
次に、以下のようにして正極添加剤を調製した。
純度（脱水乾燥後の含有量）が９０質量％であるアナターゼ型の酸化チタンの粒子であって、一次粒子の平均粒径が５ｎｍ、ＢＥＴ比表面積が３６０ｍ２／ｇの酸化チタンの粒子の集合体である酸化チタン粉末を準備した。
【００５７】
ここで、上記した酸化チタンの粒子には、ニオブが固溶されており、当該ニオブは、酸化ニオブとして０．３質量％含まれている。この酸化ニオブの固溶量をニオブ含有率として表１に示した。
【００５８】
更に、平均粒径が２．５μｍの酸化イットリウムの粒子の集合体である酸化イットリウム粉末を準備した。そして、０．８質量部の酸化イットリウム粉末と０．２質量部の酸化チタンとを混合して正極添加剤の粉末を得た。
【００５９】
次に、正極活物質の粉末９９．０質量部に、１．０質量部の正極添加剤の粉末、０．２質量部のＨＰＣの粉末、０．３質量部のＰＴＦＥのディスパージョン液及び３０質量部の水を混合して正極活物質スラリを調製し、この正極活物質スラリを正極基材としての発泡ニッケルに充填した後、乾燥させた。これにより、発泡ニッケルに正極活物質粒子等が充填された正極の中間製品を得た。
【００６０】
得られた中間製品を、ロール圧延により、厚さが０．５２ｍｍとした後、所定寸法に切断し、ＡＡサイズ用の正極２４を得た。なお、この正極においては、正極活物質である水酸化ニッケルに対して、正極添加剤としての酸化チタンは、０．２質量％含まれており、正極添加剤としての酸化イットリウムは、０．８質量％含まれている。この値を正極活物質に対する酸化チタンの添加率及び正極活物質に対する酸化イットリウム添加率として表１に示した。
【００６１】
（２）水素吸蔵合金及び負極の製造
まず、１２質量％のＬａ、８８質量％のＳｍを含む希土類成分を調製した。得られた希土類成分、Ｍｇ、Ｎｉ、Ａｌを計量して、これらがモル比で０．９０：０．１０：３．４０：０．１０の割合となる混合物を調製した。得られた混合物を誘導溶解炉で溶解し、その溶湯を鋳型に流し込んだ後、室温（２５℃程度）まで冷却し水素吸蔵合金のインゴットを得た。
【００６２】
次いで、このインゴットに対し、アルゴンガス雰囲気下にて温度１０００℃で１０時間保持する熱処理を施した。そして、当該インゴットを、熱処理後、室温（２５℃程度）まで冷却した。熱処理後のインゴットより採取したサンプルにつき、高周波プラズマ分光分析法（ＩＣＰ）によって組成分析を行った。その結果、水素吸蔵合金の組成は、（Ｌａ０．１２Ｓｍ０．８８）０．９０Ｍｇ０．１０Ｎｉ３．４０Ａｌ０．１０であった。
【００６３】
次に、熱処理後の水素吸蔵合金のインゴットをアルゴンガス雰囲気中で機械的に粉砕し、水素吸蔵合金粒子の集合体である水素吸蔵合金粉末を得た。ここで、得られた水素吸蔵合金粉末につき、レーザー回折・散乱式粒径分布測定装置を用いて粒子の粒径を測定した結果、かかる水素吸蔵合金粒子の体積平均粒径（ＭＶ）は６０μｍであった。
【００６４】
得られた水素吸蔵合金の粉末１００質量部に対し、ポリアクリル酸ナトリウムの粉末０．４質量部、カルボキシメチルセルロースの粉末０．１質量部、スチレンブタジエンゴム（ＳＢＲ）のディスバージョン（固形分５０質量％）１．０質量部（固形分換算）、カーボンブラックの粉末１．０質量部、及び水３０質量部を添加して混練し、負極合剤のペーストを調製した。
【００６５】
この負極合剤のペーストを負極芯材としての鉄製の孔あき板の両面に均等、且つ、厚さが一定となるように塗布した。なお、この孔あき板は６０μｍの厚みを有し、その表面にはニッケルめっきが施されている。
【００６６】
ペーストの乾燥後、水素吸蔵合金の粉末が付着した孔あき板を更にロール圧延して体積当たりの合金量を高めた後、裁断し、ＡＡサイズ用の負極２６を得た。
【００６７】
（３）ニッケル水素二次電池の製造
得られた正極２４及び負極２６をこれらの間にセパレータ２８を挟んだ状態で渦巻状に巻回し、電極群２２を製造した。ここでの電極群２２の製造に使用したセパレータ２８は、ポリプロピレン繊維製不織布を発煙硫酸でスルフォン化処理した後、水酸化ナトリウム水溶液で中和して得られたスルフォン化セパレータであり、その厚みは０．１４ｍｍ(目付量６０ｇ／ｍ２)であった。
【００６８】
一方、ＫＯＨ、ＮａＯＨ及びＬｉＯＨを計量し、これらＫＯＨ、ＮａＯＨ及びＬｉＯＨをイオン交換水に投入し、総濃度が７．０Ｎであり、ＫＯＨが５．０Ｎ、ＮａＯＨが１．０Ｎ、ＬｉＯＨが１．０ＮとなるＫＯＨが主体のアルカリ電解液を準備した。
【００６９】
次いで、有底円筒形状の外装缶１０内に上記した電極群２２を収納するとともに、準備したアルカリ電解液を２．２ｍｌ注液した。この後、封口体１１で外装缶１０の開口を塞ぎ、公称容量１１００ｍＡｈのＡＡサイズのニッケル水素二次電池２を製造した。
【００７０】
（４）初期活性化処理
電池２に対し、温度２５℃の環境下にて、０．２Ｃで１６時間の充電を行った後に、０．４Ｃで電池電圧が１．０Ｖになるまで放電させる充放電作業を５回繰り返すことにより初期活性化処理を行った。このようにして、電池２を使用可能状態とした。
【００７１】
（実施例２）
純度（脱水乾燥後の含有量）が９３質量％であるアナターゼ型の酸化チタンの粒子であって、ニオブ含有率が０．３質量％、一次粒子の平均粒径が６ｎｍ、ＢＥＴ比表面積が３３０ｍ２／ｇの酸化チタンの粒子の集合体である酸化チタン粉末を準備したことを除いて、実施例１と同様にして、使用可能状態のニッケル水素二次電池２を製造した。
【００７２】
（実施例３）
純度（脱水乾燥後の含有量）が９５質量％であるアナターゼ型の酸化チタンの粒子であって、ニオブ含有率が０．３質量％、一次粒子の平均粒径が１０ｎｍ、ＢＥＴ比表面積が２３０ｍ２／ｇの酸化チタンの粒子の集合体である酸化チタン粉末を準備したことを除いて、実施例１と同様にして、使用可能状態のニッケル水素二次電池２を製造した。
【００７３】
（実施例４）
純度（脱水乾燥後の含有量）が９９質量％であるアナターゼ型の酸化チタンの粒子であって、ニオブ含有率が０．３質量％、一次粒子の平均粒径が１０ｎｍ、ＢＥＴ比表面積が２３０ｍ２／ｇの酸化チタンの粒子の集合体である酸化チタン粉末を準備したことを除いて、実施例１と同様にして、使用可能状態のニッケル水素二次電池２を製造した。
【００７４】
（実施例５）
純度（脱水乾燥後の含有量）が９３質量％であるアナターゼ型の酸化チタンの粒子であって、ニオブ含有率が０．３質量％、一次粒子の平均粒径が６ｎｍ、ＢＥＴ比表面積が３３０ｍ２／ｇの酸化チタンの粒子の集合体である酸化チタン粉末を準備したこと、正極活物質に対する酸化チタンの添加率を０．１質量％としたこと、正極活物質の粉末９９．１質量部に、０．９質量部の正極添加剤の粉末、０．２質量部のＨＰＣの粉末、０．３質量部のＰＴＦＥのディスパージョン液及び３０質量部の水を混合して正極活物質スラリを調製したことを除いて、実施例１と同様にして、使用可能状態のニッケル水素二次電池２を製造した。
【００７５】
（実施例６）
純度（脱水乾燥後の含有量）が９３質量％であるアナターゼ型の酸化チタンの粒子であって、ニオブ含有率が０．１質量％、一次粒子の平均粒径が６ｎｍ、ＢＥＴ比表面積が３３０ｍ２／ｇの酸化チタンの粒子の集合体である酸化チタン粉末を準備したことを除いて、実施例１と同様にして、使用可能状態のニッケル水素二次電池２を製造した。
【００７６】
（実施例７）
純度（脱水乾燥後の含有量）が９３質量％であるアナターゼ型の酸化チタンの粒子であって、ニオブ含有率が１．０質量％、一次粒子の平均粒径が６ｎｍ、ＢＥＴ比表面積が３３０ｍ２／ｇの酸化チタンの粒子の集合体である酸化チタン粉末を準備したことを除いて、実施例１と同様にして、使用可能状態のニッケル水素二次電池２を製造した。
【００７７】
（実施例８）
純度（脱水乾燥後の含有量）が９３質量％であるアナターゼ型の酸化チタンの粒子であって、ニオブ含有率が０．３質量％、一次粒子の平均粒径が６ｎｍ、ＢＥＴ比表面積が３３０ｍ２／ｇの酸化チタンの粒子の集合体である酸化チタン粉末を準備したこと、正極活物質に対する酸化チタンの添加率を１．０質量％としたこと、正極活物質の粉末９８．２質量部に、１．８質量部の正極添加剤の粉末、０．２質量部のＨＰＣの粉末、０．３質量部のＰＴＦＥのディスパージョン液及び３０質量部の水を混合して正極活物質スラリを調製したことを除いて、実施例１と同様にして、使用可能状態のニッケル水素二次電池２を製造した。
【００７８】
（比較例１）
純度（脱水乾燥後の含有量）が９９質量％であるアナターゼ型の酸化チタンの粒子であって、ニオブ含有率が０．３質量％、一次粒子の平均粒径が１５ｎｍ、ＢＥＴ比表面積が１００ｍ２／ｇの酸化チタンの粒子の集合体である酸化チタン粉末を準備したことを除いて、実施例１と同様にして、使用可能状態のニッケル水素二次電池２を製造した。
【００７９】
（比較例２）
純度（脱水乾燥後の含有量）が９９．９質量％であるアナターゼ型の酸化チタンの粒子であって、ニオブ含有率が０．３質量％、一次粒子の平均粒径が１５０ｎｍ、ＢＥＴ比表面積が１３ｍ２／ｇの酸化チタンの粒子の集合体である酸化チタン粉末を準備したことを除いて、実施例１と同様にして、使用可能状態のニッケル水素二次電池２を製造した。
【００８０】
（比較例３）
純度（脱水乾燥後の含有量）が９９質量％であるルチル型の酸化チタンの粒子であって、ニオブ含有率が０．３質量％、一次粒子の平均粒径が１５ｎｍ、ＢＥＴ比表面積が１００ｍ２／ｇの酸化チタンの粒子の集合体である酸化チタン粉末を準備したことを除いて、実施例１と同様にして、使用可能状態のニッケル水素二次電池２を製造した。
【００８１】
（比較例４）
純度（脱水乾燥後の含有量）が９９．９質量％であるルチル型の酸化チタンの粒子であって、ニオブ含有率が０．３質量％、一次粒子の平均粒径が１５０ｎｍ、ＢＥＴ比表面積が８ｍ２／ｇの酸化チタンの粒子の集合体である酸化チタン粉末を準備したことを除いて、実施例１と同様にして、使用可能状態のニッケル水素二次電池２を製造した。
【００８２】
（比較例５）
純度（脱水乾燥後の含有量）が９３質量％であるアナターゼ型の酸化チタンの粒子であって、ニオブ含有率が０．３質量％、一次粒子の平均粒径が６ｎｍ、ＢＥＴ比表面積が３３０ｍ２／ｇの酸化チタンの粒子の集合体である酸化チタン粉末を準備したこと、正極活物質に対する酸化チタンの添加率を０．０５質量％としたこと、正極活物質の粉末９９．１５質量部に、０．８５質量部の正極添加剤の粉末、０．２質量部のＨＰＣの粉末、０．３質量部のＰＴＦＥのディスパージョン液及び３０質量部の水を混合して正極活物質スラリを調製したことを除いて、実施例１と同様にして、使用可能状態のニッケル水素二次電池２を製造した。
【００８３】
（比較例６）
純度（脱水乾燥後の含有量）が９９質量％であるアナターゼ型の酸化チタンの粒子であって、ニオブ含有率が０．０３質量％、一次粒子の平均粒径が１０ｎｍ、ＢＥＴ比表面積が２３０ｍ２／ｇの酸化チタンの粒子の集合体である酸化チタン粉末を準備したことを除いて、実施例１と同様にして、使用可能状態のニッケル水素二次電池２を製造した。
【００８４】
（比較例７）
純度（脱水乾燥後の含有量）が９３質量％であるアナターゼ型の酸化チタンの粒子であって、ニオブ含有率が０．３質量％、一次粒子の平均粒径が６ｎｍ、ＢＥＴ比表面積が３３０ｍ２／ｇの酸化チタンの粒子の集合体である酸化チタン粉末を準備したこと、正極活物質に対する酸化チタンの添加率を２．０質量％としたこと、正極活物質の粉末９７．２質量部に、２．８質量部の正極添加剤の粉末、０．２質量部のＨＰＣの粉末、０．３質量部のＰＴＦＥのディスパージョン液及び３０質量部の水を混合して正極活物質スラリを調製したことを除いて、実施例１と同様にして、使用可能状態のニッケル水素二次電池２を製造した。
【００８５】
【表１】
2020047547.tif 000003
【００８６】
２．ニッケル水素二次電池の評価
（１）単位容量
実施例１〜８、比較例１〜７の初期活性化処理済みの電池に対し、２５℃の環境下にて、０．１Ｃで充電電流を流し、公称容量の１６０％になるまで充電を行った。その後、６０分間放置した。次いで、同一環境下にて０．２Ｃで電池の電圧が１．０Ｖになるまで放電した。このときの各電池の放電容量を測定した。この放電容量を初期容量とした。そして、正極に含まれる活物質及び添加剤の質量を算出し、算出質量を得た。次いで、上記した初期容量を算出質量で除算し、質量当たりの容量、すなわち、正極の単位容量［ｍＡｈ／ｇ］を計算した。その結果を単位容量として表２に記載した。
【００８７】
（２）容量回復率
実施例１〜８、比較例１〜７の初期活性化処理済みの電池に対し、２５℃の環境下にて、０．１Ｃで充電電流を流し、公称容量の１６０％になるまで充電を行った。その後、６０分間放置した。次いで、同一環境下にて０．２Ｃで電池の電圧が１．０Ｖになるまで放電した。このときの各電池の放電容量を測定した。このときの放電容量を初期容量とした。
【００８８】
再度、実施例１〜８、比較例１〜７の電池に対し、同一環境下にて、０．１Ｃで充電電流を流し、公称容量の１６０％になるまで充電を行った。
【００８９】
次に、各電池に２Ωの抵抗を接続し、各電池を負荷に繋がれた状態とした。そして、このような状態の各電池を、内部温度を６０℃に保持した恒温槽の中に収容し、２週間放置した。
【００９０】
２週間経過した後の各電池を恒温槽の中から取り出した。そして、各電池から抵抗を取り外した。その後、各電池を２５℃の環境下にて、０．１Ｃで充電電流を流し、公称容量の１６０％になるまで充電を行った。その後、６０分間放置した。次いで、同一環境下にて０．２Ｃで電池の電圧が１．０Ｖになるまで放電した。このときの各電池の放電容量を測定した。このときの放電容量を放置後容量とした。
【００９１】
そして、以下に示す、（I）式より、容量回復率を求めた。
容量回復率［％］＝放置後容量／初期容量×１００・・・（I）
この容量回復率を１回目の容量回復率として、表２に示した。
【００９２】
次に、放置後の容量を測定した各電池については、再度、２５℃の環境下にて、０．１Ｃで充電電流を流し、公称容量の１６０％になるまで充電を行った。その後、６０分間放置した。その後、各電池に２Ωの抵抗を接続し、各電池を負荷に繋がれた状態とした。そして、このような状態の各電池を、内部温度を６０℃に保持した恒温槽の中に収容し、２週間放置した。２週間経過した後の電池については、恒温槽の中から取り出し、抵抗を取り外した。そして、再度、各電池を２５℃の環境下にて、０．１Ｃで充電電流を流し、公称容量の１６０％になるまで充電を行った。その後、６０分間放置した。次いで、同一環境下にて０．２Ｃで電池の電圧が１．０Ｖになるまで放電した。このときの各電池の放置後容量を測定した。
【００９３】
上記したような、充電、負荷を繋いだ状態での放置、充電、放電の作業を５回繰り返した。そして、上記したような作業が終了した各電池につき、（I）式から容量回復率を求めた。得られた結果を５回目の容量回復率として、表２に示した。
【００９４】
上記した容量回復率は、その値が高いほど初期の状態に近い状態まで充電でき、回復できていることを示している。特に、５回目の容量回復率が高い電池は、抵抗に繋がれた状態で放置されることが繰り返されても、水酸化ニッケル粒子の表面の水酸化コバルトの還元を抑制でき、繰り返しの放置に対する耐久性を有することを示している。
【００９５】
【表２】
2020047547.tif 000004
【００９６】
（３）考察
（i）以上の結果より、結晶構造がアナターゼ型であり、０．１質量％以上のニオブを含んでおり、一次粒子の平均粒径が５ｎｍ以上、１０ｎｍ以下であり、ＢＥＴ比表面積が２３０ｍ２／ｇ以上、３６０ｍ２／ｇ以下である酸化チタンを含む正極添加剤を採用し、この酸化チタンを正極活物質に対して０．１質量％以上、１．０質量％以下で添加した正極を含む電池は、負荷に繋いだままの状態で高温環境下に放置することを複数回行われても、容量回復率の低下のレベルを小さく抑えられていることがわかる。このことから、負荷に繋いだままの状態の電池を高温環境下で放置することを複数回行うことに対しては、上記した条件の酸化チタンを含む正極添加剤を正極に含ませることが、電池の容量回復率低下の抑制効果が得られ、有効であるといえる。
【００９７】
（ii）また、酸化チタンの純度が９０質量％以上、９５質量％以下の範囲のものを採用すると、負荷に繋いだままの電池を高温環境下で放置することを複数回行った場合の容量回復率低下の抑制に対して良好な結果が得られていることがわかる。このことから、酸化チタンの純度を上記の範囲に設定することが、放置を繰り返した場合の電池の容量回復率低下の抑制に有効であるといえる。
【００９８】
（iii）ここで、正極活物質に対する酸化チタンの添加率に関しては、１．０質量％を超え、比較例７のように、２．０質量％と高くなると単位容量が低下することがわかる。単位容量を維持するためにも、正極活物質に対する酸化チタンの添加率は１．０質量％以下に設定することが有効であるといえる。
【００９９】
なお、本発明は、上記したニッケル水素二次電池に限定されるものではなく、種々の変形が可能であり、例えば、ニッケルカドミウム二次電池等、他のアルカリ二次電池であってもよい。
【０１００】
＜本発明の態様＞
本発明の第１の態様は、正極基材と、前記正極基材に担持されている正極合剤と、を備え、前記正極合剤は、正極活物質である水酸化ニッケルと、正極添加剤と、を含み、前記正極添加剤は、結晶構造がアナターゼ型である酸化チタンの粒子を含み、前記酸化チタンの粒子は、一次粒子の平均粒径が５ｎｍ以上、１０ｎｍ以下であり、ＢＥＴ比表面積が２３０ｍ２／ｇ以上、３６０ｍ２／ｇ以下であり、０．１質量％以上の酸化ニオブを含んでおり、前記酸化チタンの添加率は、前記水酸化ニッケルに対して、０．１質量％以上、１．０質量％以下である、アルカリ二次電池用の正極である。
【０１０１】
また、本発明の第２の態様は、上記した本発明の第１の態様において、前記酸化チタンの純度は、９０質量％以上、９５質量％以下である、アルカリ二次電池用の正極である。
【０１０２】
本発明の第３の態様は、外装缶と、前記外装缶内にアルカリ電解液とともに収容された電極群とを備え、前記電極群は、セパレータを介して重ね合わされた正極及び負極を含み、前記正極は、上記した本発明の第１の態様又は第２の態様に記載のアルカリ二次電池用の正極である、アルカリ二次電池である。
【符号の説明】
【０１０３】
２                  ニッケル水素二次電池
１０                外装缶
２２                電極群
２４                正極
２６                負極
２８                セパレータ
【図１】
2020047547.tif 000005